【事件の表示】
　平成　２年特許願第２７６４５０号「耐衝撃性ポリフェニレンスルフィド樹脂組成物」拒絶査定に対する審判事件［平成　４年　５月２６日出願公開、特開平　４−１５３２６２］について、次のとおり審決する。
【結　論】
　本件審判の請求は、成り立たない。
【理　由】
1.手続の経緯・本願発明
　本願は、平成2(1990)年10月17日の出願であって、その請求項1に係る発明は、平成11年11月2日付けおよび平成12年3月17日付け手続補正により補正された明細書の記載からみて、その特許請求の範囲の請求項1に記載された次のとおりのものである。
「(A)溶融粘度が400ポアズ以上であるアミノ基を含有するポリフェニレンスルフイド樹脂70〜99重量％および、(B)エチレン50〜80重量％、アクリル酸および／またはメタクリル酸のアルキルエステル20〜49重量％、および無水マレイン酸0.5〜10重量％からなるエチレン共重合体30〜1重量％からなることを特徴とするポリフェニレンスルフイド樹脂組成物。」
2.引用刊行物記載の発明
　これに対して、原査定の拒絶の理由において引用した、本願出願前に頒布された刊行物である、
(1)特開昭61-207462号公報（公開日；昭和61年(1986)9月13日。以下「引用例1」という。）には、
「アミノ基および／またはアミド基を含有するポリアリーレンスルフイドと、熱可塑性エラストマーと、さらに必要に応じて充填材とを混合してなることを特徴とするポリアリーレンスルフィド樹脂組成物。」（特許請求の範囲）、
「本件発明は・・耐衝撃性、柔軟性、成形時の応力歪みの緩和などの機械的性質が改善された、・・ポリアリレーンスルフィド樹脂組成物に関する。」（第1頁左下欄第12行〜同右下欄第1行）、
「さらに、ポリアリレーンスルフィド中のアミノ基および／またはアミド基と反応性をもたせるために、熱可塑性エラストマーにカルボキシル基および／またはエポキシ基を含有せしめることも有効な方法である。とりわけ、カルボキシル基および／またはエポキシ基を有するポリオレフイン共重合体が好ましい。・・・・カルボキシル基含有オレフイン共重合体は、・・・例えばアクリル酸、メタクリル酸、イタコン酸、(無水)マレイン酸、フマル酸及び上記カルボン酸のモノエステル等を例示でき、好適にはアクリル酸、メタクリル酸および(無水)マレイン酸を挙げることができる。なかでも(無水)マレイン酸が他の酸に比べて少量の添加で十分な酸変性効果が得られるので特に好ましい。好適なカルボキシル基含有オレフイン共重合体としてはエチレン-ブテン-1-(無水)マレイン酸共重合体、エチレン-プロピレン-(無水)マレイン酸共重合体等を挙げることが出来る。」（第3頁左上欄第8行〜同左下欄第11行）
と記載されている。
(2)特開昭62-151460号公報（公開日；昭和62年（1987）7月6日。以下「引用例2」という。）には、
「(A)ポリアリーレンサルファイド70〜99重量％および(B)エチレン50〜90重量％、α，β-不飽和カルボン酸アルキルエステル5〜49重量％および無水マレイン酸0.5〜10重量％からなるエチレン共重合体30〜1重量％からなる樹脂組成物。」（特許請求の範囲）、
「本発明は衝撃強度の改良されたポリアリレーンサルファイド樹脂組成物に関する。」（第1頁左下欄第14〜15行）、
と記載されている。
4.対比・判断
　本願請求項1に係る発明（以下、「本願発明」という。）の目的は、本件明細書にみるとおり、ポリフェニレンスルフィド樹脂(PPS)の耐衝撃性を改良することにある。
　本願発明と各刊行物記載の発明とを対比すると、本願発明は「(A)溶融粘度が400ポアズ以上であるアミノ基を含有するポリフェニレンスルフィド樹脂(以下「(A)PPS」という。) 70〜99重量％および、(B)エチレン50〜80重量％、アクリル酸および／またはメタクリル酸のアルキルエステル20〜49重量％、および無水マレイン酸0.5〜10重量％からなるエチレン共重合体(以下「(B)エチレン系三元共重合体」という。)30〜1重量％からなるPPS組成物。」であるのに対して、引用例1記載の発明は「アミノ基および／またはアミド基を含有するポリアリーレンスルフイド(PAS)と、熱可塑性エラストマーと、さらに必要に応じて充填材とを混合してなるPAS樹脂組成物」であり、両者は「アミノ基を含有するPPS」を対象とする点で一致するが、主に耐衝撃性を改良する目的で、PPSにブレンドする樹脂として、前者が「(B)エチレン系三元共重合体」を使用するのに対して、後者が「熱可塑性エラストマー」と限定するものを使用する点で両者は一応相違する。
　そこで、両者を子細に対比するに、本願発明の(A)PPSは、「400ポアズ以上」と限定しているのに対して、引用例1に記載の「アミノ基および／またはアミド基を含有するPAS」は、その溶融粘度に関する具体的な限定がない。
　その(A)PPSの保有する「溶融粘度400ポアズ以上」という点を吟味すると、引用例1においても、尺度の違う「対数粘度」で「0.30」、「0.23」程度のものを一応表示しており、しかも「メルトフロレートが10〜10000g／10分のものであり、用途に応じて種々の分子量のものが使用される」（第2頁右上欄第2〜5行）と明示されているとおり、それに限定されることなく、溶融粘度換算にするなら、溶融粘度400前後は勿論のこと、広範囲の溶融粘度を有するPASを使用対象樹脂としていると解釈するべきであって、むしろ、引用例1に開示の発明の技術課題を解決する目的からして、「溶融粘度400以上のPAS」を使用対象外として積極的に除外していると解釈する技術的根拠などないといえる。
　そうすると、本件明細書において、例えば比較例10において、溶融粘度280のアミノ基含有PPSの態様が、アイゾット衝撃強度の改善に貢献しないことが示されても、これは、アミノ基含有PPSの溶融粘度と衝撃強度の関係を解析した程度のことであり、実施例2(溶融粘度3200）；衝撃強度17、比較例10(溶融粘度280)；衝撃強度4という二点の溶融粘度関係に基づいて、果たして溶融粘度400という点が、適正な臨界的な役割を果たしているかという点で、正確なものではないともいえる。
　それに、アミノ基含有PPSを、溶融粘度という観点でとらえ、そのアミノ基含有PPSの溶融粘度を変え、それに(B)エチレン系三元共重合体をそれぞれブレンドした場合の材料挙動を解析すると、その衝撃強度が必ずしも同等なものではなく、溶融粘度の低いPPS、或いは高いPPSを任意に用いて解析すれば、場合により衝撃強度の結果に、多少の変化があり得ることも技術常識からするとある程度予測されることであって、溶融粘度400未満では十分な耐衝撃強度を達し得ず、その境界を溶融粘度400以上が適正であるということを見出しても、材料学的にはその挙動を解析したことが興味の対象になろうが、実際には、その溶融粘度400以上という、即ち上限のない大部分の溶融粘度の領域に属するPPSが通常各種成形材料に使用される適正な範囲に含まれ得るという事情からすれば、その「溶融粘度400以上」という点に於ける「耐衝撃強度」の挙動を発見したことが技術的に創意を凝らしたものとは到底解し得ず、むしろ、その限定は、大部分は通常使用されるPPSの溶融粘度の適正な範囲を明示した程度のことに過ぎないともいえる。
　そして、引用例1においてカルボキシル基含有エラストマーを添加する技術的意味は、「PAS中のアミノ基およびアミド基と反応性をもたせるために、熱可塑性エラストマーにカルボキシル基および／またはエポキシ基を含有せしめることも有効な方法である」（第3頁左上欄第9〜12行）というものであり、取り分け「(無水)マレイン酸」などが酸成分として有益であること、そして、具体的には、「エチレン-ブテン-1-(無水)マレイン酸共重合体、エチレン-プロピレン-(無水)マレイン酸共重合体」等の共重合体が例示されている。
　ところで、本願発明の(B)エチレン系三元共重合体なるものは、(A)PPSにそれを適用すれば、(A)PPSの「アミノ基」と容易に反応することが予測され、かつ刊行物1に例示の共重合体に類似しており、その代替として用いることが容易であること、および刊行物2において、特にアミノ基が明示されていないPASにおいてさえ耐衝撃性の改良に有益なことが明らかであるから、この(B)エチレン系三元共重合体を、アミノ基含有PPSに適用すればより有益であることが予測される。
　そうすれば、本願発明の耐衝撃性を改良する目的で、(A)PPSに、(B)エチレン系三元共重合体を適用することは当業者が容易に為し得ることである。
　本願発明のそのブレンド量も、刊行物1に示す熱可塑性エラストマーのブレンド量、或いは、刊行物2に示すエチレン共重合体のブレンド量と殆ど共通する範囲のものである。
　本願発明の、特に溶融粘度400ポアズ以上と限定した技術的意味に対する検討は上記の通りであり、しかも、引用例1、2記載のものは、いずれも主に耐衝撃性の改良にあり、本願発明の目的はその指向に沿うものであるから、結局、本願発明の作用効果は予測できることである。
　したがって、本願発明は、上記引用例１〜2の刊行物に記載の発明の基づいて当業者が容易に発明することができたものといえる。
4.むすび
　したがって、本願発明は、引用例1〜2の刊行物に記載された発明に基づいて当業者が容易に発明することができたものといえるから、特許法第29条第2項の規定により特許を受けることができない。
　よって、結論のとおり審決する。